(57)【要約】【課題】セラミックシート上の第１の導電パターンと第２の導電パターンとの間に絶縁パターンを介在して複数のセラミックシートを積層する時、層間短絡が発生する問題点を防止することができる多層セラミック基板及びその製造方法を提供する。【解決手段】複数のセラミックシート１００ａ〜１００ｄが積層されたセラミック積層体で構成された多層セラミック基板１００は、セラミックシート１００ａ〜１００ｄに形成された第１の導電パターン１２０ａ〜１２０ｄと、第１の導電パターン１２０ａ〜１２０ｄを取り囲む第２の導電パターン１４０ａ〜１４０ｄと、第１の導電パターン１２０ａ〜１２０ｄと第２の導電パターン１４０ａ〜１４０ｄとの間に介在する絶縁パターン１６０ａ〜１６０ｄとを含む。【選択図】図１
2013038385.tif 000002
【特許請求の範囲】
【請求項１】
複数のセラミックシートが積層されたセラミック積層体で構成された多層セラミック基板であって、
前記セラミックシートに形成された第１の導電パターンと、
前記第１の導電パターンを取り囲む第２の導電パターンと、
前記第１の導電パターンと前記第２の導電パターンとの間に介在する絶縁パターンと
を含む多層セラミック基板。
【請求項２】
前記第１の導電パターンと前記第２の導電パターンとの間には、オープン領域が形成され、
前記絶縁パターンは、前記オープン領域に接する前記第２の導電パターンの内周面に形成される請求項１に記載の多層セラミック基板。
【請求項３】
前記絶縁パターンは、
前記第２の導電パターンの内周面と隣接する前記第２の導電パターンの上面一部まで延設される請求項２に記載の多層セラミック基板。
【請求項４】
前記絶縁パターンと前記第１の導電パターンとの間の離間距離は、前記第１の導電パターンと前記第２の導電パターンとの間の離間距離の１／３以上２／３以下に設けられる請求項２または３に記載の多層セラミック基板。
【請求項５】
前記第２の導電パターンの上面に形成される絶縁パターンの幅は、１００μｍ以上に設けられる請求項３に記載の多層セラミック基板。
【請求項６】
前記第１の導電パターンに接続された第１の導電性ビア及び前記第２の導電パターンに接続された第２の導電性ビアをさらに含み、
前記絶縁パターンは、前記第２の導電パターンが、他の層に含まれる第１の導電性ビアによって第１の導電パターンと電気的に接続されてショートが発生することを防止する請求項１から５の何れか１項に記載の多層セラミック基板。
【請求項７】
前記第１の導電パターンは、キャッチパッドである請求項１から６の何れか１項に記載の多層セラミック基板。
【請求項８】
前記絶縁パターンは、スクリーン印刷方式によって前記第１の導電パターンと前記第２の導電パターンとの間に介在する請求項１から７の何れか１項に記載の多層セラミック基板。
【請求項９】
前記絶縁パターンは、誘電体ペーストまたは絶縁体ペーストからなる請求項１から８の何れか１項に記載の多層セラミック基板。
【請求項１０】
セラミックシート上に第１及び第２の導電パターンを形成する形成ステップと、
前記第１の導電パターンと前記第２の導電パターンとの間に絶縁パターンを介在させる介在ステップと、
前記形成ステップ及び前記介在ステップを含む方法によって製造された複数のセラミックシートを積層してセラミック積層体を形成するステップと、
前記セラミック積層体に予め決められた圧力で加圧するステップと、
該加圧されたセラミック積層体を焼成するステップと
を含む多層セラミック基板の製造方法。
【請求項１１】
前記形成ステップの前に、
前記セラミックシートに複数のホールを形成し、該複数のホールに金属ペーストを充填して前記第１の導電パターンに接続される第１の導電性ビア及び前記第２の導電パターンに接続される第２の導電性ビアを形成するステップを、さらに含む請求項１０に記載の多層セラミック基板の製造方法。
【請求項１２】
前記形成ステップは、前記第１の導電パターンと前記第２の導電パターンとの間にオープン領域を形成し、
前記介在ステップは、前記オープン領域に接する前記第２の導電パターンの内周面に前記絶縁パターンを形成する請求項１０または１１に記載の多層セラミック基板の製造方法。
【請求項１３】
前記介在ステップは、前記絶縁パターンを、前記第２の導電パターンの内周面と隣接する前記第２の導電パターンの上面一部まで延設させる請求項１２に記載の多層セラミック基板の製造方法。
【請求項１４】
前記介在ステップは、前記絶縁パターンと前記第１の導電パターンとの間の離間距離を、前記第１の導電パターンと前記第２の導電パターンとの間の離間距離の１／３以上２／３以下に設ける請求項１２または１３に記載の多層セラミック基板の製造方法。
【請求項１５】
前記介在ステップは、前記絶縁パターンを、幅が１００μｍ以上となるように、前記第２の導電パターンの上面に形成する請求項１３に記載の多層セラミック基板の製造方法。
【請求項１６】
前記第１の導電パターンは、キャッチパッドである請求項１０から１５の何れか１項に記載の多層セラミック基板の製造方法。
【請求項１７】
前記介在ステップは、スクリーン印刷方式によって、前記絶縁パターンを前記第１の導電パターンと前記第２の導電パターンとの間に介在させる請求項１０から１６の何れか１項に記載の多層セラミック基板の製造方法。
【請求項１８】
前記絶縁パターンは、誘電体ペーストまたは絶縁体ペーストからなる請求項１０から１７の何れか１項に記載の多層セラミック基板の製造方法。
【発明の詳細な説明】
【技術分野】
【０００１】
本発明は、多層セラミック基板及びその製造方法に関し、特に、導電パターン及び導電性ビアの層間ショットの発生を防止することができる多層セラミック基板及びその製造方法に関する。
【背景技術】
【０００２】
半導体素子などの電子部品を収納するためのセラミック基板は、複数のセラミックシートを積層して製造し、特に、複数の層からなる多層構造を用いて超小形化及び機能複合化を具現している。
【０００３】
このような多層構造のセラミック基板を製造するためのセラミックシートとしては、通常、低温同時焼成セラミック（Ｌｏｗ  Ｔｅｍｐｅｒａｔｕｒｅ  Ｃｏ−ｆｉｒｅｄ  Ｃｅｒａｍｉｃ：ＬＴＣＣ）グリーンシートが用いられる該グリーンシート上に導電性ペーストを印刷して導電パターンを形成した後、各グリーンシートを積層して焼成することによって、複数の層からなる多層セラミック基板を製造する。
【０００４】
そして、多層セラミック基板は、複数の異なる層上に位した導電パターンを導電性ビアを通じて垂直接続することによって、多層セラミック基板上に具現された回路をより集積化する。
【先行技術文献】
【特許文献】
【０００５】
【特許文献１】韓国特許第１０−２００９−００４２５６１号公報
【発明の概要】
【発明が解決しようとする課題】
【０００６】
しかし、前述のように、多層セラミック基板を集積化するためには、積層される層の数を増加させ、層間の厚さを薄くしなければならないため、複数の層間位置が正しくアライメントされないという問題点があった。このため、垂直接続された導電性ビアを介して複数の導電パターン間にショットが発生するという問題点があった。
【０００７】
また、セラミック基板内部に層間浮び（ｄｅｌａｍｉｎａｔｉｏｎ）現象が発生した場合、焼成後めっきを行う時、伝導性溶液が内部へ侵透してショットを引き起こすという問題点があった。
【０００８】
本発明は上記の問題点に鑑みて成されたものであって、その目的は、セラミックシート上の第１の導電パターンと第２の導電パターンとの間に絶縁パターンを介在して複数のセラミックシートを積層する時、層間短絡が発生する問題点を防止することができる多層セラミック基板及びその製造方法を提供することにある。
【課題を解決するための手段】
【０００９】
上記目的を解決するために、本発明の一実施形態による多層セラミック基板は、複数のセラミックシートが積層されたセラミック積層体で構成された多層セラミック基板であって、前記セラミックシートに形成された第１の導電パターンと、該第１の導電パターンを取り囲む第２の導電パターンと、前記第１の導電パターンと前記第２の導電パターンとの間に介在する絶縁パターンとを含む。
【００１０】
また、前記第１の導電パターンと前記第２の導電パターンとの間には、オープン領域が形成され、前記絶縁パターンは、前記オープン領域に接する前記第２の導電パターンの内周面に形成される。
【００１１】
前記絶縁パターンは、前記第２の導電パターンの内周面と隣接する前記第２の導電パターンの上面一部まで延設される。
【００１２】
なお、前記絶縁パターンと前記第１の導電パターンとの間の離間距離は、前記オープン領域の１／３以上２／３以下に設けられる。
【００１３】
また、前記第２の導電パターンの上面に形成される絶縁パターンの幅は、１００μｍ以上に設けられる。
【００１４】
また、前記第１の導電パターン及び前記第２の導電パターンの各々に接続された第１及び第２の導電性ビアをさらに含み、前記絶縁パターンは、前記第２の導電パターンが他層にいる第１の導電性ビアによって第１の導電パターンと電気的に接続されてショットが発生することを防止するために、前記第１の導電パターンと前記第２の導電パターンとの間に介在する。
【００１５】
前記第１の導電パターンは、キャッチパッド（ｃａｔｃｈ  ｐａｄ）である。
【００１６】
前記絶縁パターンは、スクリーン印刷方式によって前記第１の導電パターンと前記第２の導電パターンとの間に介在する。
【００１７】
また、前記絶縁パターンは、誘電体ペーストまたは絶縁体ペーストで構成される。
【００１８】
また、上記目的を解決するために、本発明の他の実施形態による多層セラミック基板の製造方法は、セラミックシート上に第１及び第２の導電パターンを形成するステップと、前記第１の導電パターンと前記第２の導電パターンとの間に絶縁パターンを介在するステップと、前記のような方式によって製造された複数のセラミックシートを積層してセラミック積層体を形成するステップと、前記セラミック積層体に予め決められた圧力で加圧するステップと、該加圧されたセラミック積層体を焼成するステップとを含む。
【００１９】
前記セラミックシートに第１及び第２の導電パターンを形成するステップの前に、前記セラミックシートに複数のホールを形成し、前記複数のホールに金属ペーストを充填して前記第１の導電パターン及び前記第２の導電パターンの各々に接続される第１及び第２の導電性ビアを形成するステップをさらに含む。
【００２０】
また、前記第１の導電パターンと前記第２の導電パターンとの間には、オープン領域が形成され、前記絶縁パターンは、前記オープン領域に接する前記第２の導電パターンの内周面に形成される。
【００２１】
前記絶縁パターンは、前記第２の導電パターンの内周面と隣接する前記第２の導電パターンの上面一部まで延設される。
【００２２】
なお、前記絶縁パターンと前記第１の導電パターンとの間の離間距離は、前記オープン領域の１／３以上２／３以下に設けられる。
【００２３】
また、前記第２の導電パターンの上面に形成される絶縁パターンの幅は、１００μｍ以上に設けられる。
【００２４】
前記第１の導電パターンは、キャッチパッドである。
【００２５】
また、前記絶縁パターンは、スクリーン印刷方式によって前記第１の導電パターンと前記第２の導電パターンとの間に介在する。
【００２６】
前記絶縁パターンは、誘電体ペーストまたは絶縁体ペーストで構成される。
【発明の効果】
【００２７】
前述のように、本発明の一実施形態による多層セラミック基板及びその製造方法によれば、セラミックシート上の第１の導電パターンと第２の導電パターンとの間に絶縁パターンを介在して複数のセラミックシートを積層する時、層間短絡が発生する短所をより一層効果よく防止することができるという効果が奏する。
【００２８】
すなわち、ショットの発生が予想される領域であるキャッチパッドのオープン領域や該オープン領域に接する第２の導電パターンに絶縁パターンを塗布してショットが発生する問題点を解決することができる。
【００２９】
これにより、多層セラミック基板の信頼性をより一層向上することができるという長所がある。
【図面の簡単な説明】
【００３０】
【図１】本発明の一実施形態による多層セラミック基板の断面図である。
【図２】複数の第１の導電パターンが形成された多層セラミック基板の平面図である。
【図３】本発明の一実施形態による多層セラミック基板の製造過程を示す断面図である。
【図４】本発明の一実施形態による多層セラミック基板の製造過程を示す断面図である。
【図５】本発明の一実施形態による多層セラミック基板の製造過程を示す断面図である。
【図６】本発明の一実施形態による多層セラミック基板の製造過程を示す断面図である。
【図７】本発明の一実施形態による多層セラミック基板の製造過程を示す断面図である。
【図８】本発明の一実施形態による多層セラミック基板の製造過程を示す断面図である。
【図９】本発明の一実施形態による多層セラミック基板の製造過程を示す断面図である。
【発明を実施するための形態】
【００３１】
以下、本発明の好適な実施の形態は、図面を参考にして詳細に説明する。次に示される各実施の形態は、当業者にとって本発明の思想が十分に伝達されるようにするために例として挙げられるものである。従って、本発明は、以下示している各実施の形態に限定されることなく他の形態で具体化される。そして、図面において、装置の大きさ及び厚さなどは、便宜上誇張して表現される。明細書全体に渡って同一の参照符号は、同一の構成要素を示している。
【００３２】
本明細書で使われた用語は、実施形態を説明するためのものであって、本発明を制限しようとするものではない。本明細書において、単数形は文句で特別に言及しない限り複数形も含む。明細書で使われる「含む」とは言及された構成要素、ステップ、動作及び／又は、素子は、一つ以上の他の構成要素、ステップ、動作及び／又は、素子の存在または追加を排除しないことに理解されたい。
【００３３】
以下、添付の図面を参照して、本発明の実施形態を詳しく説明する。
【００３４】
図１は、本発明の一実施形態による多層セラミック基板の断面図で、図２は、複数の第１の導電パターンが形成された多層セラミック基板の平面図である。
【００３５】
図１に示すように、多層セラミック基板１００は、複数のセラミックシート１００ａ〜１００ｄで構成される。本明細書では、説明の便宜上、第１〜第４のセラミックシート１００ａ、１００ｂ、１００ｃ、１００ｄからなる多層セラミック基板について説明することにする。
【００３６】
多層セラミック基板を説明する前に、セラミックシートに対して説明する。セラミックシートとしては、通常、低温同時焼成セラミックグリーンシートを使うが、このようなグリーンシートは、セラミック粉末及び結合剤によって製作され、液相または貼性を有する結合剤内にセラミック粉末が分散するような構成で具現される。
【００３７】
前記のようなセラミック粉末と結合剤とを含む含有物がシート形状に加工されてグリーンシートが製作される。
【００３８】
図１を再度参照すると、第１〜第４のセラミックシート１００ａ〜１００ｄは、第１の導電パターン１２０ａ〜１２０ｄと、これらの第１の導電パターン１２０ａ〜１２０ｄに接続された第１の導電性ビア１２２ａ〜１２２ｄと、第２の導電パターン１４０ａ〜１４０ｄと、これらの第２の導電パターン１４０ａ〜１４０ｄに接続された第２の導電性ビア１４２ａ〜１４２ｄと、絶縁パターン１６０ａ〜１６０ｄとを含んで構成される。
【００３９】
第１の導電パターン１２０ａ〜１２０ｄは、第１〜第４のセラミックシート１００ａ〜１００ｄ上に形成される手段であって、所定の電気伝導率を有する銀（Ａｇ）、銅（Ｃｕ）、ニッケル（Ｎｉ）、スズ（Ｓｎ）、金（Ａｕ）または鉄（Ｆｅ）の群より選ばれるいずれか一つで構成される。
【００４０】
第１の導電パターン１２０ａ〜１２０ｄは、スクリーン印刷（Ｓｃｒｅｅｎ  ｐｒｉｎｔｉｎｇ）方式によって第１〜第４のセラミックシート１００ａ〜１００ｄ上の一部領域に形成される。
【００４１】
また、第１の導電パターン１２０ａ〜１２０ｄは、キャッチパッドで構成される。該キャッチパッドは、層間回路の接続が容易になるように第１の導電性ビア１２２ａ〜１２２ｄより大きい直径を有するのが望ましい。
【００４２】
第１の導電性ビア１２２ａは、第１及び第２のセラミックシート１００ａ、１００ｂの第１の導電パターン１２０ａ、１２０ｂを垂直接続し、第１の導電性ビア１２２ｂは、第２及び第３のセラミックシート１００ｂ、１００ｃの第１の導電パターン１２０ｂ、１２０ｃを垂直接続し、第１の導電性ビア１２２ｃは、第３及び第４のセラミックシート１００ｃ、１００ｄの第１の導電パターン１２０ｃ、１２０ｄを垂直接続する。
【００４３】
第２の導電パターン１４０ａ〜１４０ｄは、第１導電パターン１２０ａ〜１２０ｄを取り囲む手段であって、第１〜第４のセラミックシート１００ａ〜１００ｄ上に形成される。
【００４４】
図２に示すように、第２のセラミックシート１００ｂ上に複数（例えば、３個）の第１の導電パターン１２０ｂが形成され、第１の導電パターン１２０ｂと第２の導電パターン１４０ｂとの間にはオープン領域１８０ｂが介在され、３個の第１の導電パターン１２０ｂを取り囲む第２の導電パターン１４０ｂが形成される。
【００４５】
すなわち、第２の導電パターン１４０ｂは、第１導電パターン１２０ｂ及びオープン領域１８０ｂを除いた第２のセラミックシート１００ｂの全域に形成される。これによって、図１に示した第２の導電パターン１４０ｂの長さｄが図２での２個のオープン領域１８０ｂ間の離間距離ｄになる。
【００４６】
このような第２の導電パターン１４０ａ〜１４０ｄは、所定の電気伝導率を有する銀（Ａｇ）、銅（Ｃｕ）、ニッケル（Ｎｉ）、スズ（Ｓｎ）、金（Ａｕ）及び鉄（Ｆｅ）の群より選ばれるいずれか一つで構成され、スクリーン印刷方式によって塗布される。
【００４７】
第２の導電性ビア１４２ａは、第１及び第２のセラミックシート１００ａ、１００ｂの第２の導電パターン１４０ａ、１４０ｂを垂直接続し、第２の導電性ビア１４２ｂは、第２及び第３のセラミックシート１００ｂ、１００ｃの第２の導電パターン１４０ｂ、１４０ｃを垂直接続し、第２の導電性ビア１４２ｃは、第３及び第４のセラミックシート１００ｃ、１００ｄの第２の導電パターン１４０ｃ、１４０ｄを垂直接続する。
【００４８】
絶縁パターン１６０ａ〜１６０ｄは、第１及び第２の導電パターン１２０ａ〜１２０ｄ、１４０ａ〜１４０ｄ間に介在され、第１及び第２の導電パターン１２０ａ〜１２０ｄ、１４０ａ〜１４０ｄ間を絶縁させる。
【００４９】
このような絶縁パターン１６０ａ〜１６０ｄは、誘電体ペーストまたは絶縁体ペーストで構成され、スクリーン印刷方式によって第１及び第２の導電パターン１２０ａ〜１２０ｄ、１４０ａ〜１４０ｄ間に塗布される。
【００５０】
図２に示すように、第２のセラミックシート１００ｂ上に複数（例えば、３個）の第１の導電パターンが形成され、第１の導電パターン１２０ｂと第２の導電パターン１４０ｂとの間にオープン領域１８０ｂが形成された場合、絶縁パターン１６０ｂは、オープン領域１８０ｂに接する第２の導電パターン１４０ｂの内周面に形成され、第１の導電性ビア１２２ａによって第１及び第２の導電パターン１２０ｂ、１４０ｂが接続されて、ショットが発生することを防止することができる。
【００５１】
また、絶縁パターン１６０ａは、第２導電パターン１４０ａの内周面と隣接する第２の導電パターン１４０ａの上面一部まで延設されてショットが発生する問題点を効果よく防止することができる。
【００５２】
言い換えれば、複数のセラミックシートを積層する時、層間の位置が正しくアライメントされなくてショットが発生する問題点を解決するために、ショットの発生が予想される領域である第１及び第２の導電パターン間または第１及び第２の導電パターン間の接触領域に絶縁パターンを形成して、複数の導電パターン間に電気的に接続されないようにして、ショットの発生を防ぐことができる。
【００５３】
一方、絶縁パターン１６０ａと第１導電パターン１２０ａとの間の離間距離ａは、スクリーン印刷方式で絶縁パターン１６０ａを塗布する時、解像度を勘案して、オープン領域ｂの１／３以上２／３以下に設けられることが望ましい。これによって、解像度を減少させることなくオープン領域１８０ａ及び第２の絶縁パターン１４０ａに絶縁パターン１６０ａを効果よく形成することができる。
【００５４】
また、第２の導電パターン１４０ａの上面に形成される絶縁パターン１２０ａの幅ｃは、スクリーン印刷方式で絶縁パターン１６０ａを塗布する時の解像度及び位置合わせ時の捻りを勘案して、１００μｍ以上に設けられることが望ましい。これによって、複数のセラミックシートを積層する時、層間の位置合わせが捻っても層間ショットが発生する問題点を効果よく防止することができる。
【００５５】
以下、本発明の一実施形態による多層セラミック基板の製造過程を説明する。
【００５６】
図３〜図９は各々、本発明の一実施形態による多層セラミック基板の製造過程を示す断面図である。
【００５７】
図３に示すように、第１のセラミックシート１００ａを準備する。このセラミックシートとしては、通常、低温同時焼成セラミックグリーンシートを使うが、該グリーンシートは、セラミック粉末及び結合剤で製作され、液相または貼性を有する結合剤内にセラミック粉末が分散するような構成によって得られる。
【００５８】
このようなセラミック粉末と結合剤とを含む含有物がシート形状に加工されて、グリーンシートが製作される。
【００５９】
図４のように、第１のセラミックシート１００ａをレーザドリルやリソグラフィ方式を用いて所定大きさに孔抜きすることによって複数のビアホール１０５ａを形成する。
【００６０】
そして、図５のように、複数のビアホール１０５ａを銀、銅などの金属粉を主材料にするペーストで充填することによって、第１及び第２の導電性ビア１２２ａ、１４２ａを形成する。
【００６１】
続いて、図６に示すように、第１のセラミックシート１００ａに第１の導電パターン１２０ａ及び第２の導電パターン１４０ａを形成する。
【００６２】
第１の導電パターン１２０ａ〜１２０ｄ及び第２の導電パターン１４０ａ〜１４０ｄは、第１〜第４のセラミックシート１００ａ〜１００ｄ上に形成される手段であって、所定の電気伝導率を有する銀（Ａｇ）、銅（Ｃｕ）、ニッケル（Ｎｉ）、スズ（Ｓｎ）、金（Ａｕ）または鉄（Ｆｅ）の群より選ばれるいずれか一つで構成される。
【００６３】
第１の導電パターン１２０ａ〜１２０ｄ及び第２の導電パターン１４０ａ〜１４０ｄは、スクリーン印刷方式によって第１〜第４のセラミックシート１００ａ〜１００ｄ上の一部領域に形成される。
【００６４】
また、第１の導電パターン１２０ａ〜１２０ｄは、キャッチパッドで構成される。該キャッチパッドは、層間回路の接続が容易になるように第１の導電性ビア１２２ａ〜１２２ｄより大きい直径を有するのが望ましい。
【００６５】
図２に示すように、第２のセラミックシート１００ｂ上に複数（例えば、３個）の第１の導電パターン１２０ｂ及び第２の導電パターン１４０ｂが形成され、第１及び第２の導電パターン１２０ｂ、１４０ｂ間には、オープン領域１８０ｂが介在する。
【００６６】
すなわち、第２の導電パターン１４０ｂは、第１導電パターン１２０ｂ及びオープン領域１８０ｂを除いた第２のセラミックシート１００ｂの全域に形成され、図１に示した第２の導電パターン１４０ｂの長さｄが図２での２個のオープン領域１８０ｂ間の離間距離ｄになる。
【００６７】
このような第２の導電パターン１４０ａ〜１４０ｄは、所定の電気伝導率を有する銀（Ａｇ）、銅（Ｃｕ）、ニッケル（Ｎｉ）、スズ（Ｓｎ）、金（Ａｕ）または鉄（Ｆｅ）の群より選ばれるいずれか一つで構成され、スクリーン印刷方式によって塗布される。
【００６８】
続いて、図７に示すように、第１の導電パターン１２０ａと第２の導電パターン１４０ａとの間に絶縁パターン１６０ａを介在する。
【００６９】
絶縁パターン１６０ａ〜１６０ｄは、誘電体ペーストまたは絶縁体ペーストで構成され、スクリーン印刷方式によって第１及び第２の導電パターン１２０ａ〜１２０ｄ、１４０ａ〜１４０ｄ間に塗布される。
【００７０】
前記のような絶縁パターンを塗布する理由は、複数のセラミックシートを積層する時、層間位置が正しくアライメントされなくてショットが発生するという問題を解決するためである。前述のように、ショットの発生が予想される領域である第１及び第２の導電パターン間または第１及び第２の導電パターン間の接触領域に絶縁パターンを形成して、複数の導電パターン間に電気的に接続されないようにして、ショットの発生を防ぐことができる。
【００７１】
続いて、図８に示すように、前述のようにな方式によって製造された複数のセラミックシート１００ａ〜１００ｄを積層してセラミック積層体を形成する。
【００７２】
その後、図９に示すように、セラミック積層体に予め決められた圧力で加圧し、該加圧されたセラミック積層体を焼成して多層セラミック基板１００を製造する。
【００７３】
今回開示された実施の形態は、すべての点で例示であって制限的なものではないと考えられるべきである。本発明の範囲は前記した実施の形態の説明ではなくて特許請求の範囲によって示され、特許請求の範囲と均等の意味及び範囲内でのすべての変更が含まれることが意図される。
【符号の説明】
【００７４】
１００  多層セラミック基板
１００ａ〜１００ｄ  第１〜第４のセラミックシート
１２０ａ〜１２０ｄ  第１の導電パターン
１４０ａ〜１４０ｄ  第２の導電パターン
１６０ａ〜１６０ｄ  絶縁パターン
１８０ａ〜１８０ｄ  オープン領域
【図１】
2013038385.tif 000003
【図２】
2013038385.tif 000004
【図３】
2013038385.tif 000005
【図４】
2013038385.tif 000006
【図５】
2013038385.tif 000007
【図６】
2013038385.tif 000008
【図７】
2013038385.tif 000009
【図８】
2013038385.tif 000010
【図９】
2013038385.tif 000011